(57)【要約】【課題】光の色温度を調節することができる照明装置において、照明装置に備えられる光学フィルタの経時的な退色を効果的に抑制する。【解決手段】照明装置１は、吸収分光特性の異なる二色性色素３１を含む液晶材３２が透明電極付き３３の透明基板３４に挟設されてなる液晶セル３５を有する光学フィルタ３と、光源２と、光学フィルタ３と光源２との間に備えられる紫外線吸収フィルタ４と、を備える。二色性色素３１に、蛍光性ベンゾチアジアゾール系色素を用いることにより、例えば、アゾ系又はアントラキノン系といった汎用の二色性色素を用いたときよりも、光源２からの光の曝露による二色性色素３１の経時的な退色を有効に抑制することができ、この二色性色素３１を用いた光学フィルタ３を備えた照明装置１は安定して照射光の色温度に制御することができる。【選択図】図２
2008268762.tif 000002
【特許請求の範囲】
【請求項１】
吸収分光特性の異なる二色性色素を含む液晶が透明電極付きの透明基板に挟設されて成る液晶セルを有する光学フィルタと、光源と、前記光学フィルタと光源との間に設けられる紫外線吸収フィルタと、を備えた照明装置であって、
前記二色性色素は、蛍光性ベンゾチアジアゾール系色素から成ることを特徴とする照明装置。
【発明の詳細な説明】
【技術分野】
【０００１】
本発明は、光の色温度を調節することができる光学フィルタを備えた照明装置に関する。
【背景技術】
【０００２】
光の色温度は、人の生体リズムや覚醒度に影響を与えることが知られており、例えば、低色温度の光には、リラクゼーションの効果があり、一方、高色温度の光には、覚醒度を上昇させる効果がある。近年では、この光の色温度が人の生体リズム等に与える効果に着目し、照明光の色温度を変化させることにより、個人の嗜好、環境又は時間等に応じた快適な照明環境を得られるようにした照明装置が提案されている。
【０００３】
このような照明装置としては、光源から照射された光のうち、特定の波長の光を吸収して透過させないことにより、光の色温度を制御する光学フィルタを備えた照明装置が知られている（例えば、特許文献１参照）。この種の照明装置は、照明器具に備えられた光学フィルタが、吸収分光特性の異なる二色性色素を含む液晶セルを有しており、この液晶セルに電圧が印加されると、その電圧に応じて、液晶に含まれる二色性色素の分子配列が変化することで、光学フィルタを透過する光の色温度を制御する。
【０００４】
また、光の色温度を調節することができる照明装置は、舞台等の演出照明として用いられることがある。このような照明装置では、光源に光出力の放電灯を用いることがあり、放電灯からの出射光に含まれる紫外線によって、二色性色素が経時的に変質することを防止するため、光源と光学フィルタとの間に紫外線吸収フィルタを備えた照明装置が知られている（例えば、特許文献２参照）。
【特許文献１】特開２０００−８９１８８号公報
【特許文献２】特開２００４−６１８２８号公報
【発明の開示】
【発明が解決しようとする課題】
【０００５】
しかしながら、代表的な二色性色素として知られるアゾ系又はアントラキノン系二色性色素は、耐光性が弱いため、光源からの照射光の曝露によって経時的な退色を生じ、二色性色素の固有の光吸収特性が失われてしまうことがある。そのため、特許文献１及び特許文献２に示されるように、これらの二色性色素を用いた照明装置では、長期的には照射光を所望の色温度に制御できないことがある。
【０００６】
本発明は、上記課題を解決するものであり、二色性色素の経時的変質を抑制し、長期的に安定して照射光の色温度を調節することができる光学フィルタを備えた照明装置を提供することを目的とする。
【課題を解決するための手段】
【０００７】
上記課題を解決するために、請求項１の発明は、吸収分光特性の異なる二色性色素を含む液晶が透明電極付きの透明基板に挟設されて成る液晶セルを有する光学フィルタと、光源と、前記光学フィルタと光源との間に設けられる紫外線吸収フィルタと、を備えた照明装置であって、前記二色性色素は、蛍光性ベンゾチアジアゾール系色素から成るものである。
【発明の効果】
【０００８】
請求項１の発明によれば、二色性色素として蛍光性ベンゾチアジアゾール系色素を用いたので、例えば、アゾ系又はアントラキノン系といった汎用の二色性色素を用いたときよりも、ランプ光の曝露による二色性色素の経時的な退色を有効に抑制することができる。これにより、二色性色素の光吸収特性が長期的に維持され、照明装置は安定して照射光の色温度を制御することができる。
【発明を実施するための最良の形態】
【０００９】
本発明の一実施形態に係る照明器具について、図１を参照して説明する。照明装置１は、光源２と、光源２の光出射方向に配置される光学フィルタ３と、光学フィルタ３の光入射面に配設される紫外線吸収フィルタ４と、を備える。また、照明装置１は、光源２からの出射光を光学フィルタ３の方向へ反射させるための反射部材５を適宜に備える。光源２、光学フィルタ３、紫外線吸収フィルタ４及び反射部材５は、光出射方向に開口部を有する筐体６に収容される。また、光源２は光源給電部７に、光学フィルタ３はフィルタ制御電源部８に接続される。
【００１０】
光源２から出射された光Ｌ１は、直接又は反射部材５で反射され、筐体６の開口部に備えられた紫外線吸収フィルタ４及び光学フィルタ３を透過して照明装置１外へ出射される。なお、紫外線吸収フィルタ４は、光学フィルタ３の光入射面だけでなく、光出射面側にも配設されていてもよい。これにより、他の照明装置等から光学フィルタ３を保護することができる。
【００１１】
光源２は、汎用の光源であり、図１では蛍光灯を用いた例を示しているが、例えば、白熱灯、高輝度放電灯等であってもよく、好ましくは放射分光特性が平坦な光源が用いられる。
【００１２】
光学フィルタ３は、フィルタ制御電源部８からの給電に従って、光源２から入射した光Ｌ１のうち、特定の波長の光の透過を制御することにより、光学フィルタ３を透過した光Ｌ２の色温度を変化させる。なお、光学フィルタ３の具体的な構成については後述する。
【００１３】
紫外線吸収フィルタ４は、紫外線吸収剤を含有する透光性樹脂から成る薄板であって、光源２から入射した光Ｌ１のうち、好ましくは波長略４１０ｎｍ以下の光（紫外線）を吸収することにより、光学フィルタ３を紫外線から保護する。紫外線吸収剤としては、例えば、２−ヒドロキシ−ベンゾフェノン、２−（２’−ヒドロキシフェニル）ベンゾトリアゾール又はこれらの誘導体のうち、少なくとも１種を含有したものが用いられる。本実施形態において、波長略３６０ｎｍ以下の光を略１００％カットする汎用の紫外線吸収フィルタを用いてもよいが、波長略４１０ｎｍ以下の光をカットする紫外線吸収フィルタを用いるのが望ましい。
【００１４】
波長略４１０ｎｍ以下の光をカットする紫外線吸収フィルタは、透光性樹脂材としてアクリル樹脂（三菱レイヨン製、商品名：ＶＨ００１）を用い、この樹脂材に紫外線吸収剤としてチバスペシャルケミカルズ製ＴＩＮＵＶＩＮ３２６を２％添加して、押し出し成形、射出成形又はセルキャスト成形といった汎用の成形方法を用いて作製される。紫外線吸収剤には、上記の２−ヒドロキシ−ベンゾフェノン、２−（２’−ヒドロキシフェニル）ベンゾトリアゾール又はこれらの誘導体が用いられ、例えば、チバスペシャルケミカルズ製ＴＩＮＵＶＩＮ３２７、ＴＩＮＵＶＩＮ３２７８等を用いてもよい。
【００１５】
反射部材５は、汎用の光学部材であって、例えば、椀型に形成された樹脂構造体に、光反射率の高いアルミニウム等を蒸着させたものが用いられる。また、反射部材５は、筐体６の内表面が所望の光学特性が発揮されるような形状に形成され、また、アルミニウム蒸着等の表面処理を施すことにより構成したものであってもよい。
【００１６】
筐体６は、一方が開口し、他方が閉口した略筒形の構造材である。この筐体６は、光源２から放射される熱により、内部が高温に晒される場合もあるので、耐熱性及び耐久性に優れた金属材又は樹脂材等により形成される。
【００１７】
光源給電部７は、商用電源ＡＣからの供電を受けて、光源２の種類等に応じて所定の電圧に変換して光源２へ電流を供給する。また、例えば、光源２が蛍光灯等であるときは、図１に示されるようなインバータ回路７１といった適宜の回路が備えられる。
【００１８】
フィルタ制御電源部８は、ユーザの操作等によって出力された調色信号を受信して、この調色信号に対応した適宜の電圧を制御して光学フィルタ３へ出力できる電源が用いられ、調色信号を検出すると共に、検出した信号に応じた適宜の電圧を制御する検出回路及び制御回路８１等を備える。
【００１９】
次に、光学フィルタ３の具体的な構成について、図２を参照して説明する。なお、図２では、光源２及び光源給電部７の記載を省略している。光学フィルタ３は、吸収分光特性の異なる二色性色素３１を含む液晶材３２が透明電極３３付きの透明基板３４に挟設されて成る液晶セル３５を有する。また、透明基板３４は封止材３６によって固定される。透明電極３３は、フィルタ制御電源部８に接続され、交流又は直流の駆動電圧が印加される。なお、上述の図１及び図２は、液晶セル３５を１つ備えた光学フィルタ３を示しているが、この液晶セル３５は複数枚備えられることもある。
【００２０】
二色性色素３１は、固有の分子構造に起因する吸光ピークを持っていて、長波長域から短波長域にかけて吸収分光特性が連続的に増加するものや、短波長域から長波長域にかけて吸収分光特性が連続的に増加するものがある。なお、吸収分光特性とは、各々の物質が有する波長ごとの光の吸収特性を言う。一般的な二色性色素としては、アゾ系色素、アントラキノン系色素等が挙げられるが、本実施形態では、光源２から出射された光Ｌ１に長期間曝露されることを想定して、退色性が少ない蛍光性ベンゾチアジアゾール系二色性色素が用いられる。なお、蛍光性ベンゾチアジアゾール系二色性色素の合成手順及び合成経路については後述する。
【００２１】
液晶材３２は、汎用のサーモトロピック液晶が用いられ、本実施形態においては、ネマティック液晶、コレステリック液晶、スメクティック液晶のいずれを用いてもよいが、高速応答が得られるネマティック液晶が好ましい。なお、スメクティック液晶の一種である強誘電性液晶を用いてもよい。透明電極３３は、液晶材３２に対し、その配向を調節する任意の電圧を印加するものであり、例えば、インジウム錫系酸化物が用いられる。透明基板３４には、汎用のガラス基板が用いられる。
【００２２】
また、液晶材３２には、光を吸収した物質から励起エネルギーを受け取り、光を吸収した物質の劣化を抑制する光安定剤３７が添加される。本実施形態で用いられる光安定剤３７は、ヒンダードアミン系光安定剤であり、例えば、チバスペシャリティーケミカルズ製ＣＨＩＭＡＳＳＯＲＢ  ２０２０  ＦＤＬが望ましい。
【００２３】
本実施形態の光学フィルタ３で用いられる蛍光性ベンゾチアジアゾール系二色性色素としては、例えば、4,7-Di(2-thienyl)-2,1,3-benzothiadiazoleや4,7-Bis(5-phenylthiophen-2-yl)-2,1,3-benzothiadiazoleが用いられる。以下に、ベンゾチアジアゾール系二色性色素4,7-Di(2-thienyl)-2,1,3-benzothiadiazole及び4,7-Bis(5-phenylthiophen-2-yl)-2,1,3-benzothiadiazoleの合成手順及びその経路について、図３を参照して説明する。先ず、4,7-Di(2-thienyl)-2,1,3-benzothiadiazole（目的物（Ｉ））を合成する。続いて、4,7-Di(2-thienyl)-2,1,3-benzothiadiazoleを4,7-Di(5-bromothiophen-2-y)-2,1,3-benzothiadiazoleに変換した後、4,7-Bis(5-phenylthiophen-2-yl)-2,1,3-benzothiadiazole（目的物（ＩＩ））へ誘導する。以下、その詳細を示す。
【００２４】
＜4,7-Di(2-thienyl)-2,1,3-benzothiadiazole（目的物（Ｉ））の合成＞
アルゴン雰囲気下60°Cで、4,7-ジブロモ-2,1,3-ベンゾチアジアゾール（2.95g）、テトラキストリフェニルホスフィンパラジウム（1.00g）、ベンゼン（100mL）の混合液に、2-チオフェンボロン酸（4.05g）のエタノール溶液（25mL）と2M炭酸ナトリウム水溶液（50mL）を加えた後、この混合物を85°Cで15時間加熱した。反応液を減圧下に濃縮してベンゼンを除去し、ジクロロメタンで抽出した。抽出液を水洗、硫酸マグネシウムで乾燥、減圧下に溶媒を留去して得た固体をヘキサンから再結晶し、赤色針状結晶の目的物4,7-Di(2-thienyl)-2,1,3-benzothiadiazole（目的物（Ｉ））を得た。
【００２５】
＜4,7-Bis(5-phenylthiophen-2-yl)-2,1,3-benzothiadiazole（目的物（ＩＩ））の合成＞
アルゴン雰囲気下室温で、上述の方法で合成された4,7-Di(2-thienyl)-2,1,3-benzothiadiazole（100mg）、NBS（125mg）のクロロフォルム溶液（100mL）を、48時間攪拌した。沈殿物をろ取して、水、メタノール、クロロフォルムで洗滌し、赤色粉末の目的物4,7-Di(5-bromothiophen-2-y)-2,1,3-benzothiadiazoleを得た。続いて、アルゴン雰囲気下60°Cで、上記の4,7-Di(5-bromothiophen-2-y)-2,1,3-benzothiadiazole（229mg）、テトラキストリフェニルホスフィンパラジウム（12mg）、ベンゼン（16mL） の混合液に、4-フェニルボロン酸（183mg）のエタノール溶液（4mL）と2M炭酸ナトリウム水溶液（8mL）を加えた後、この混合物を、85°Cで12時間加熱した。反応液を水（100mL）に注ぎ、クロロフォルムで抽出した。抽出液を硫酸マグネシウムで乾燥、減圧下に溶媒を留去して得た固体をカラムクロマト（シリカゲル（Ｗａｋｏ  Ｇｇｅｌ  Ｃ−３００）、ヘキサン／クロロフォルム=１／１（ｖ／ｖ）で分離して、赤色粉末の目的物4,7-Bis(5-phenylthiophen-2-yl)-2,1,3-benzothiadiazole（目的物（ＩＩ））を得た。
【００２６】
次に、上記のように構成された本実施形態における光学フィルタ３の動作を説明する。液晶セル３５の透明電極３３に電圧が印加されていないとき、細長い分子構造の液晶材３２及び二色性色素３１は、透明基板３４に対して平行に配向（ホモジニアス配向）していて、二色性色素３１の長軸方向に振動する偏光を強く吸収（ハイルマイヤー型ゲストホスト動作）する。従って、例えば、短波長成分に対する吸収分光特性を有する二色性色素３１含む液晶セル３５は、透過した光の色温度を増加させ、一方、長波長成分に対する吸収分光特性を有する二色性色素３１含む液晶セル３５は、透過した光の色温度を減少させる。
【００２７】
一方、液晶セル３５の透明電極３３に十分な電圧が印加されると、細長い分子構造の液晶材３２及び二色性色素３１は電界方向に再配向して、透明基板３４に対して垂直に立ち上がる。そのため、二色性色素３１による短波長成分及び長波長成分の吸収が減少して、液晶セル３５の透過分光特性は平坦になり、液晶セル３５を透過した光の色温度は変化しない。
【００２８】
このように、吸収分光特性の異なる二色性色素３１含む液晶セル３５に印加する電圧を適宜に制御することで、液晶セル３５の透過分光特性が連続的に変化する。従って、光学フィルタ３は、印加する電圧を変化させることで、その透過分光特性をアナログ的に制御することができ、光源２から入射した光Ｌ１のうち、特定の波長の光を吸収して出射し、色温度を制御した照明光Ｌ２を出射することができる。また、この光学フィルタ３を備えたことにより、本実施形態の照明装置１は、光の色温度を広範囲かつ連続的に制御された照明光を出射することが可能となる。
【００２９】
また、本実施形態の照明装置１は、二色性色素３１として、退色性が少ない蛍光性ベンゾチアジアゾール系二色性色素を用いたことにより、光源２からの照射される紫外線による二色性色素３１の経時的な変質を有効に抑制し、ひいては光学フィルタ３の耐光性を向上させて、長期的に安定して光源２から出射する光の色温度を調節することができる。
【００３０】
以下に、紫外線吸収フィルタ４の光透過特性と二色性色素３１の経時的変質の測定結果について、本実施形態の照明装置１における実施例１乃至３、及び比較例１乃至４について説明する。
【００３１】
＜実施例１＞
液晶材３２として、チッソ社製、商品名：ＪＣ−１０６９ＲＢを、二色性色素３１として蛍光性二色性色素4,7-Di(2-thienyl)-2,1,3-benzothiadiazoleを用い、液晶材３２に二色性色素３１を０．５重量％溶解させ、基板間隔７μｍのガラス製の液晶セル３５（イーエイチシー社製）に注入した後、封止材３６として紫外線硬化封止材（イーエイチシー社製、商品名：ＵＶ−ＲＥＳＩＮ  ＬＣ６１０）を用いて密封した。また、図４に示されるように、光学フィルタ３の光入射面及び光出射面に、波長略４１０ｎｍ以下の光を略１００％透過させない紫外線吸収フィルタ４を設置した。紫外線吸収フィルタ４には、紫外線吸収剤としてチバスペシャルケミカルズ製ＴＩＮＵＶＩＮ３２６を２％添加したアクリル樹脂（三菱レイヨン製、商品名：ＶＨ００１）を用いた。なお、ここで用いた紫外線吸収フィルタ４の光透過特性を図５に示す。
【００３２】
＜実施例２＞
二色性色素３１として蛍光性二色性色素4,7-Bis(5-phenylthiopen-2-yl)-2,1,3-benzothiadiazoleを用いた点を除き、実施例１と同様にして作製された。
【００３３】
＜実施例３＞
ヒンダードアミン系光安定剤（シバスペシャリティーケミカルズ社製、商品名：ＣＨＩＭＡＳＳＯＲＢ  ２０２０  ＦＤＬ）を液晶材３２に対して０．５重量％溶融させたことを除き、実施例１と同様にして作製された。
【００３４】
＜比較例１＞
二色性色素として（林原生物化学研究所製、商品名：Ｇ−２０５）を用いたこと、及び波長略４１０ｎｍ以下の光を略１００％透過させない紫外線吸収フィルタ４を備えていないことを除き、実施例１と同様にして作製された。
【００３５】
＜比較例２＞
二色性色素として、林原生物化学研究所製、商品名Ｇ−２０５を用いたこと、及び波長略４１０ｎｍ以下の光を略１００％透過させない紫外線吸収フィルタ４に替えて、波長略３６０ｎｍ以下の光を略１００％透過させないアクリル樹脂製の紫外線吸収フィルタ４を備えたことを除き、上記の比較例１と同様にして作製された。なお、紫外線吸収フィルタ４にはチバスペシャルケミカルズ製ＴＩＮＵＶＩＮ３２４を０．００５％添加したアクリル樹脂（三菱レイヨン製、商品名：ＶＨ００１）を用いた。ここで用いた紫外線吸収フィルタ４の光透過特性を図６に示す。
【００３６】
＜比較例３＞
二色性色素として、林原生物化学研究所製、商品名Ｇ−２０５を用いたことを除いて、実施例１と同様にして作製した。
【００３７】
＜比較例４＞
ヒンダードアミン系光安定剤（チバスペシャリティーケミカルズ社製、商品名ＣＨＩＭＡＳＳＯＲＢ  ２０２０  ＦＤＬ）を液晶材３２に対して０．５重量％溶融させたことを除いて、比較例３と同様にして作製された。
【００３８】
＜耐光試験Ａ＞
二色性色素の透過スペクトルを、自記分光光度計（日立製作所製、商品名Ｕ−４０００）を用いて略３００〜８００ｎｍの波長範囲で測定し、電圧無印加で着色状態の初期状態の透過率を求めた。その後、４００Ｗ水銀灯（松下電器産業製、商品名Ｈ４００）を設置した６０℃熱風循環恒温槽中に、水銀灯から２００ｍｍの距離に電圧無印加（着色状態）の液晶セルを設置後、水銀灯を点灯しランプ光を照射した。４週間経過後、３００〜８００ｎｍの波長範囲の透過スペクトルを測定した。上記の実施例及び比較例のうち、比較例１及び実施例１，２における耐光試験Ａ前後の透過スペクトルを夫々図７、図８（ａ）（ｂ）に示す。また、二色性色素の吸収ピーク波長４８０ｎｍにおいて、初期状態の透過率に対する試験後の透過率の増加値を求め、透過率の増加が１％未満である場合を◎、透過率の増加が１％以上５％未満である場合を○、透過率の増加が５％以上１０％未満である場合を△、透過率の増加が１０％を超えた場合を×として退色性能の判定を行い、その判定結果を下記の表１に示す。
【００３９】
【表１】
2008268762.tif 000003
【００４０】
実施例１と比較例１，２に耐光試験Ａを施した結果から明らかなように、本実施形態によれば、紫外線吸収フィルタが波長略４１０ｎｍ以下の光を略１００％透過させないものであるので、紫外線吸収フィルタを用いないとき、又は汎用の紫外線吸収フィルタを用いたときに比べて、二色性色素３１の経時的変質を有効に抑制することができる。また、紫外線吸収剤として、汎用の物質を使用しているので、照明装置全体の生産コストを低減することができる。また、二色性色素３１に蛍光ベンゾチアジアゾール系を用いることで経時的な二色性色素の退色が大幅に抑制される。
【００４１】
＜耐光試験Ｂ＞
二色性色素の透過スペクトルを、自記分光光度計（日立製作所製、商品名Ｕ−４０００）を用いて３００〜８００ｎｍの波長範囲で測定し、電圧無印加で着色状態の初期状態の透過率を求めた。その後、ダイプラウインテス製メタルウエザー耐光試験槽内で２４時間耐光試験を実施した。（光源；メタルハライドランプ、ランプ放射強度８０μｗ／ｃｍ２、熱風循環恒温槽中、槽内温度；９０℃、ランプ〜試料間距離；２００ｍｍ）。２４時間経過後、３００〜８００ｎｍの波長範囲の透過スペクトルを測定した。上記の実施例及び比較例のうち、実施例１，２における耐光試験Ｂ前後の透過スペクトルを夫々図９（ａ）（ｂ）に示す。また、二色性色素の吸収ピーク波長４８０ｎｍにおいて初期状態の反射率に対する試験後の反射率の増加を求め、透過率の増加が１％未満の場合を◎、透過率の増加が１％以上５％未満である場合を○、透過率の増加が５％以上１０％未満である場合を△、透過率の増加が１０％を超えた場合を×として退色性能の判定を行い、その判定結果を下記の表２に示す。
【００４２】
【表２】
2008268762.tif 000004
【００４３】
実施例１と実施例２に耐光試験Ｂを施した試験結果から明らかなように、蛍光ベンゾチアジアゾール系二色性色素を用いたとき、汎用のアゾ系色素にヒンダードアミン系光安定剤を添加したよりも優れた耐光性能を示している。蛍光ベンゾチアジアゾール系二色性色素とヒンダードアミン系光安定剤を組合せたとき、光源２からの光の曝露による経時的な二色性色素の退色を更に抑制することができる。
【００４４】
上述のように構成された本実施形態の照明装置１において、二色性色素３１として用いられる蛍光性ベンゾチアジアゾール系色素は、吸収エネルギーを熱ではなく、蛍光発光により解放するため、色素分子に与えるダメージが少なくなると考えられ、アゾ系又はアントラキノン系といった汎用の二色性色素を用いたときよりも、光源からの光の曝露による経時的な二色性色素の退色を有効に抑制することができるものと考えられる。
【００４５】
なお、本発明は、上記実施形態の構成に限られることなく種々の変形が可能である。また、上述のようにして合成された蛍光性ベンゾチアジアゾール系色素を二色性色素として用いた光学フィルタ３は、光源から出射される光の色温度を制御しうるように構成された種々の電気機器に適応しうる。
【図面の簡単な説明】
【００４６】
【図１】本発明の一実施形態に係る照明装置の構成を示す部分断面図。
【図２】同照明装置の光学フィルタの断面構成図。
【図３】蛍光性二色性色素の合成経路を示す図。
【図４】紫外線吸収フィルタを備えた同照明装置の光学フィルタの断面構成図。
【図５】波長略４１０ｎｍ以下の光を略１００％カットする紫外線吸収フィルタの分光透過特性を示す図。
【図６】波長略３６０ｎｍ以下の光を略１００％カットする紫外線吸収フィルタの分光透過特性を示す図。
【図７】比較例１の耐光試験Ａの前後における色素吸収ピーク波長位置での透過率の変位を示す図。
【図８】（ａ）は実施例１の、（ｂ）は実施例２の、耐光試験Ａの前後における色素吸収ピーク波長位置での透過率の変位を示す図。
【図９】（ａ）は実施例１の、（ｂ）は実施例２の、耐光試験Ｂの前後における色素吸収ピーク波長位置での透過率の変位を示す図。
【符号の説明】
【００４７】
１    照明装置
２    光源
３    光学フィルタ
３１    二色性色素
３２    液晶材
３３    透明電極
３４    透明基板
３５    液晶セル
４    紫外線吸収フィルタ
【図１】
2008268762.tif 000005
【図２】
2008268762.tif 000006
【図３】
2008268762.tif 000007
【図４】
2008268762.tif 000008
【図５】
2008268762.tif 000009
【図６】
2008268762.tif 000010
【図７】
2008268762.tif 000011
【図８】
2008268762.tif 000012
【図９】
2008268762.tif 000013